(57)【要約】【課題】非浸透性基材への密着性に優れ、滲みを抑制し、高画質な画像を形成できる画像形成方法を提供する。【解決手段】非浸透性基材上に画像を形成する画像形成方法であって、水、有機溶剤及びウレタン樹脂粒子を含む表面処理用組成物を前記非浸透性基材上に付与する工程と、水、有機溶剤及びアクリル樹脂粒子を含む非白色インクを付与する工程と、水、有機溶剤、アクリル樹脂粒子及び白色の着色剤を含む白色インクを付与する工程と、を有することを特徴とする。【選択図】図１
2019064250.tif 000002
【特許請求の範囲】
【請求項１】
非浸透性基材上に画像を形成する画像形成方法であって、
水、有機溶剤及びウレタン樹脂粒子を含む表面処理用組成物を前記非浸透性基材上に付与する工程と、
水、有機溶剤及びアクリル樹脂粒子を含む非白色インクを付与する工程と、
水、有機溶剤、アクリル樹脂粒子及び白色の着色剤を含む白色インクを付与する工程と、を有することを特徴とする画像形成方法。
【請求項２】
前記非白色インクは、白色以外の着色剤を含み、
前記非白色インクを付与する工程は、前記着色剤の種類を変えて前記非白色インクを付与する工程を複数回行うことを特徴とする請求項１に記載の画像形成方法。
【請求項３】
前記表面処理用組成物中のウレタン樹脂粒子のガラス転移温度Ｔｇが−２５〜２５℃であることを特徴とする請求項１又は２に記載の画像形成方法。
【請求項４】
前記表面処理用組成物中のウレタン樹脂粒子は、前記表面処理用組成物に対して０．５〜２０質量％含まれることを特徴とする請求項１〜３のいずれかに記載の画像形成方法。
【請求項５】
前記非白色インク及び白色インク中のアクリル樹脂粒子のガラス転移温度Ｔｇが０〜１００℃であることを特徴とする請求項１〜４のいずれかに記載の画像形成方法。
【請求項６】
前記非浸透性基材を表面改質する工程を有することを特徴とする請求項１〜５のいずれかに記載の画像形成方法。
【請求項７】
前記非浸透性基材が樹脂フィルムであることを特徴とする請求項１〜６のいずれかに記載の画像形成方法。
【請求項８】
非浸透性基材上に画像を形成する画像形成装置であって、
水、有機溶剤及びウレタン樹脂粒子を含む表面処理用組成物を前記非浸透性基材上に付与する手段と、
水、有機溶剤及びアクリル樹脂粒子を含む非白色インクを付与する手段と、
水、有機溶剤、アクリル樹脂粒子及び白色の着色剤を含む白色インクを付与する手段と、を有することを特徴とする画像形成装置。
【請求項９】
非浸透性基材上に画像が形成された印刷物の製造方法であって、
水、有機溶剤及びウレタン樹脂粒子を含む表面処理用組成物を前記非浸透性基材上に付与する工程と、
水、有機溶剤及びアクリル樹脂粒子を含む非白色インクを付与する工程と、
水、有機溶剤、アクリル樹脂粒子及び白色の着色剤を含む白色インクを付与する工程と、を有することを特徴とする印刷物の製造方法。
【発明の詳細な説明】
【技術分野】
【０００１】
本発明は、画像形成方法、画像形成装置及び印刷物の製造方法に関する。
【背景技術】
【０００２】
インクジェットプリンターは低騒音、低ランニングコスト、カラー印刷が容易であるなどの利点を有し、デジタル信号の出力機器として一般家庭に広く普及している。近年では、家庭用のみならず、例えば食品、飲料、日用品などの包装材料にインクジェットで作像する技術が発展してきている。
【０００３】
日本国内ではインクジェットを適用する被印刷物としてプラスチックフィルムなどの非吸収性被印刷物（非浸透性基材、非吸収性記録媒体などとも称される）が使用されており、そのためのインクが開発されてきている。このようなプラスチックフィルムにインクジェットで直接印刷するニーズの例としては、例えば食品や日用品の包装印刷用途が挙げられ、こういった用途は印字物を至近距離で見る機会が多いことから、非常に高い画像品質が求められる。
【０００４】
しかしながら、非吸収性被印刷物上にインクジェット印刷を行った場合、浸透乾燥が起こらないため、インク滴が過剰に広がって白抜き文字（ネガ文字とも言う）が潰れてしまって可読できなくなることがある。
【０００５】
こういった問題に対応するために、非吸収性記録媒体に、凝集剤を含む反応液、色材を含むインクの順に付与する技術が知られている（特許文献１参照）。
また、このような包装用途の大半は特許文献２で知られるように、プラスチックフィルムの裏面にカラーインクを印刷し、隠蔽性とカラーインクの発色性を良くするために白色インクを印刷した後、印刷層の上に接着剤を塗布し、ヒートシールできるフィルムを貼りあわせてラミネート加工した包装材料が一般的である。特に、軟包装用途ではポリプロピレン（ＯＰＰ）、ポリエチレンテレフタレート（ＰＥＴ）、ナイロン（ＯＮＹ）の使用量が多い。特にポリプロピレンは安価でかつ成形性、耐薬品性、耐熱性など優れた性能を多数有するため最も使用量が多い。
【０００６】
しかし、ポリプロピレンは非極性かつ結晶性の樹脂であるため水性インクが弾かれやすく、インク層を密着させるのが困難であるとともに、白色インクとカラーインクの境界において滲みが発生することがあり、高画質な画像が得られにくいという問題があった。更に、複数のカラーインクを使用する場合に、色境界において滲みが発生し、高画質な画像が得られないという問題があった。
【発明の概要】
【発明が解決しようとする課題】
【０００７】
本発明は、非浸透性基材への密着性に優れ、滲みを抑制し、高画質な画像を形成できる画像形成方法を提供することを目的とする。
【課題を解決するための手段】
【０００８】
上記課題を解決するために、本発明の画像形成方法は、非浸透性基材上に画像を形成する画像形成方法であって、水、有機溶剤及びウレタン樹脂粒子を含む表面処理用組成物を前記非浸透性基材上に付与する工程と、水、有機溶剤及びアクリル樹脂粒子を含む非白色インクを付与する工程と、水、有機溶剤、アクリル樹脂粒子及び白色の着色剤を含む白色インクを付与する工程と、を有することを特徴とする。
【発明の効果】
【０００９】
本発明によれば、非浸透性基材への密着性に優れ、滲みを抑制し、高画質な画像を形成できる画像形成方法を提供することができる。
【図面の簡単な説明】
【００１０】
【図１】記録装置の一例における斜視説明図である。
【図２】メインタンクの一例における斜視説明図である。
【図３】印刷物の一例における断面説明図である。
【発明を実施するための形態】
【００１１】
以下、本発明に係る画像形成方法、画像形成装置及び印刷物の製造方法について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１２】
本発明の画像形成方法は、非浸透性基材上に画像を形成する画像形成方法であって、水、有機溶剤及びウレタン樹脂粒子を含む表面処理用組成物を前記非浸透性基材上に付与する工程と、水、有機溶剤及びアクリル樹脂粒子を含む非白色インクを付与する工程と、水、有機溶剤、アクリル樹脂粒子及び白色の着色剤を含む白色インクを付与する工程と、を有することを特徴とする。以下、詳細を説明する。
【００１３】
（表面処理用組成物）
表面処理用組成物は、水、有機溶剤及びウレタン樹脂粒子を含み、必要に応じてその他の成分を含んでいてもよい。
【００１４】
＜ウレタン樹脂粒子＞
表面処理用組成物がウレタン樹脂粒子を含むことにより、非浸透性基材との高い密着性を得ることができる。表面処理用組成物中に含有するウレタン樹脂粒子の種類としては、特に制限はなく、目的に応じて適宜選択することができる。また、樹脂粒子を、水を分散媒として分散した樹脂エマルションの状態で、有機溶剤などの材料と混合して表面処理用組成物を得ることが可能である。
【００１５】
表面処理用組成物中のウレタン樹脂粒子のガラス転移温度Ｔｇは、−２５〜７５℃であることが好ましいが、密着性向上の点から、−２５〜２５℃がより好ましく、−２５〜１０℃であることが更に好ましい。前記ウレタン樹脂粒子のＴｇはＤＳＣ（リガク社製Ｔｈｅｒｍｏ  ｐｌｕｓ  ＥＶＯ２／ＤＳＣ）により測定することができる。
【００１６】
ウレタン樹脂粒子の含有量は表面処理用組成物の総量に対して固形分として０．５質量％以上２０質量％以下であることが好ましい。０．５質量％以上の場合、樹脂が充分に基材を被覆することができるため密着性が向上し、２０質量％以下の場合、膜厚が厚くなりすぎないため密着性が低下しにくい。
【００１７】
ウレタン樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。前記体積平均粒径は、例えば、粒度分析装置（ナノトラック  Ｗａｖｅ−ＵＴ１５１、マイクロトラック・ベル株式会社製）を用いて測定することができる。
【００１８】
＜有機溶剤＞
本発明に使用する有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
水溶性有機溶剤の具体例としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド、３−メトキシ−Ｎ，Ｎ-ジメチルプロピオンアミド、３−ブトキシ−Ｎ，Ｎ-ジメチルプロピオンアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネート、炭酸エチレン等が挙げられる。
湿潤剤として機能するだけでなく、良好な乾燥性を得られることから、沸点が２５０℃以下の有機溶剤を用いることが好ましい。
【００１９】
炭素数８以上のポリオール化合物、及びグリコールエーテル化合物も好適に使用される。炭素数８以上のポリオール化合物の具体例としては、２−エチル−１，３−ヘキサンジオール、２，２，４−トリメチル−１，３−ペンタンジオールなどが挙げられる。
グリコールエーテル化合物の具体例としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類などが挙げられる。
【００２０】
有機溶剤のインク中における含有量は、特に制限はなく、目的に応じて適宜選択することができるが、インクの乾燥性及び吐出信頼性の点から、１０質量％以上６０質量％以下が好ましく、２０質量％以上６０質量％以下がより好ましい。
【００２１】
＜水＞
表面処理用組成物中における水の含有量は、特に制限はなく、目的に応じて適宜選択することができるが、乾燥性及び吐出信頼性の点から、１０質量％以上９０質量％以下が好ましく、２０質量％〜６０質量％がより好ましい。
【００２２】
＜その他の添加剤＞
表面処理用組成物には、必要に応じて、凝集剤、界面活性剤、消泡剤、防腐防黴剤、防錆剤、ｐＨ調整剤等を加えてもよい。凝集剤の種類は特に限定されず、水溶性カチオンポリマー、酸、多価金属塩等が挙げられる。
【００２３】
＜＜多価金属塩＞＞
多価金属塩はインク中の顔料を着滴後に速やかに凝集させ、カラーブリードを抑制するとともに、発色性を向上させる。
多価金属化合物としては、以下に限定されるものではないが、例えば、チタン化合物、クロム化合物、銅化合物、コバルト化合物、ストロンチウム化合物、バリウム化合物、鉄化合物、アルミニウム化合物、カルシウム化合物、マグネシウム化合物及びニッケル化合物、並びにこれらの塩（多価金属塩）等が挙げられる。
【００２４】
これら多価金属化合物の中でも、顔料を効果的に凝集させることができるため、カルシウム化合物、マグネシウム化合物、及びニッケル化合物からなる群より選択される一種以上が好ましく、カルシウムやマグネシウム等のアルカリ土類金属がより好ましい。
なお、多価金属化合物はイオン性のものが好ましい。特に、上記多価金属化合物がカルシウム塩である場合、反応液の安定性がより良好となる。
【００２５】
上記の多価金属化合物の具体例としては、炭酸カルシウム、硝酸カルシウム、塩化カルシウム、酢酸カルシウム、硫酸カルシウム、塩化マグネシウム、酢酸マグネシウム、硫酸マグネシウム、硫酸バリウム、硫化亜鉛、炭酸亜鉛、珪酸アルミニウム、珪酸カルシウム、珪酸マグネシウム、水酸化アルミニウムなどが挙げられる。
これらの中でも、潮解性による先塗り層（表面処理用組成物によって形成された層）の強度低下を防ぐ目的で酢酸カルシウムが好ましい。
【００２６】
前記多価金属イオンの表面処理用組成物の全体に対する濃度は、０．０５〜０．５モル／ｋｇであるとき、特に優れた貯蔵安定性が得られるとともに、カラーブリードが抑えられるため好適である。
【００２７】
＜＜界面活性剤＞＞
界面活性剤としては、シリコーン系界面活性剤、フッ素系界面活性剤、両性界面活性剤、ノニオン系界面活性剤、アニオン系界面活性剤のいずれも使用可能である。
シリコーン系界面活性剤には特に制限はなく目的に応じて適宜選択することができる。中でも高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
【００２８】
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。前記パーフルオロアルキルカルボン酸化合物としては、例えば、パーフルオロアルキルカルボン酸、パーフルオロアルキルカルボン酸塩等が挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
【００２９】
両性界面活性剤としては、例えばラウリルアミノプロピオン酸塩、ラウリルジメチルベタイン、ステアリルジメチルベタイン、ラウリルジヒドロキシエチルベタインなどが挙げられる。
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
これらは、１種を単独で用いても、２種以上を併用してもよい。
【００３０】
表面処理用組成物中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００３１】
＜＜消泡剤＞＞
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００３２】
＜＜防腐防黴剤＞＞
防腐防黴剤としては、特に制限はなく、例えば、１，２−ベンズイソチアゾリン−３−オンなどが挙げられる。
【００３３】
＜＜防錆剤＞＞
防錆剤としては、特に制限はなく、例えば、酸性亜硫酸塩、チオ硫酸ナトリウムなどが挙げられる。
【００３４】
＜＜ｐＨ調整剤＞＞
ｐＨ調整剤としては、ｐＨを７以上に調整することが可能であれば、特に制限はなく、ジエタノールアミン、トリエタノールアミン等のアミンなどが挙げられる。
インクの物性としては、特に制限はなく、目的に応じて適宜選択することができ、例えば、粘度、表面張力、ｐＨ等が以下の範囲であることが好ましい。
【００３５】
（非白色インク及び白色インク）
次に、本発明における非白色インク及び白色インクについて説明する。
前記非白色インクは水、有機溶剤及びアクリル樹脂粒子を含み、前記白色インクは水、有機溶剤、アクリル樹脂粒子及び白色の着色剤を含む。
以下、特に断りのない限り、「インク」と表記した場合には、非白色インクと白色インクとを区別せず、両者に共通する説明をするものである。
【００３６】
＜アクリル樹脂粒子＞
本発明におけるインクにアクリル樹脂粒子を添加することにより、インク層どうしの密着性を高めることができる。
インクに用いるアクリル樹脂粒子としては、適宜合成したものを使用してもよいし、市販品を使用してもよい。
市販品としては、例えば、マイクロジェルＥ−１００２、Ｅ−５００２（スチレン−アクリル系樹脂粒子、日本ペイント社製）、ボンコート４００１（アクリル系樹脂粒子、大日本インキ化学工業社製）、ボンコート５４５４（スチレン−アクリル系樹脂粒子、大日本インキ化学工業社製）、ＳＡＥ−１０１４（スチレン−アクリル系樹脂粒子、日本ゼオン社製）、サイビノールＳＫ−２００（アクリル系樹脂粒子、サイデン化学社製）、プライマルＡＣ−２２、ＡＣ−６１（アクリル系樹脂粒子、ローム・アンド・ハース社製）、ナノクリルＳＢＣＸ−２８２１、３６８９（アクリルシリコーン系樹脂粒子、東洋インキ製造社製）などが挙げられる。
【００３７】
インク中のアクリル樹脂粒子のガラス転移温度Ｔｇは、−３０〜１００℃であることが好ましく、良好な吐出信頼性、擦過性の点で、０〜１００℃であることがより好ましく、１２〜８２℃であることが更に好ましい。前記アクリル樹脂粒子のＴｇはＤＳＣ（リガク社製Ｔｈｅｒｍｏ  ｐｌｕｓ  ＥＶＯ２／ＤＳＣ）により測定することができる。
【００３８】
アクリル樹脂粒子の含有量としては、特に制限はなく、目的に応じて適宜選択することができるが、インク全量に対して、１〜３０質量％が好ましい。
【００３９】
アクリル樹脂粒子の体積平均粒径としては、特に制限はなく、目的に応じて適宜選択することができるが、良好な定着性、高い画像硬度を得る点から、１０〜１０００ｎｍが好ましい。前記体積平均粒径は、例えば、粒度分析装置（ナノトラック  Ｗａｖｅ−ＵＴ１５１、マイクロトラック・ベル株式会社製）を用いて測定することができる。
【００４０】
＜水、有機溶剤＞
インクに含まれる水及び有機溶剤は上述した表面処理用組成物と同様の構成とすることができる。
【００４１】
＜着色剤＞
白色インクに用いられる着色剤としては、白色を呈すれば特に制限はなく、目的に応じて適宜選択することができ、例えば、無機白色顔料、有機白色顔料、中空粒子などが挙げられる。これらは、１種単独で用いても、２種以上を併用してもよい。これらの中でも、無機白色顔料、中空樹脂粒子が好ましい。なお、「非白色」とは、白色以外の有色又は無色を意味する。
【００４２】
白色インクの白色度の基準としては、ＩＳＯ−２４６９（ＪＩＳ−８１４８）があり、一般的にはその値が７０以上の場合、白色の着色剤として用いられる。
白色インクには中空構造を有する白色粒子（中空粒子）を用いてもよく、中空構造を有する白色粒子としては、例えば中空樹脂粒子、無機中空粒子が挙げられる。
【００４３】
前記無機白色顔料としては、例えば、硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等が挙げられる。これらは、１種単独で用いても、２種以上を併用してもよい。これらの中でも、酸化チタンが好ましい。
【００４４】
中空樹脂粒子の樹脂組成としては、例えば、アクリル樹脂、スチレン−アクリル樹脂、架橋型スチレン−アクリル樹脂等のアクリル系樹脂、ウレタン系樹脂、マレイン系樹脂などが挙げられる。
【００４５】
無機中空粒子の材質としては、例えば、白色を呈するシリコン、アルミニウム、チタン、ストロンチウム、ジルコニウムなどの金属の酸化物、窒化物、酸化窒化物、及び、各種ガラス、シリカ等の無機化合物が挙げられる。
【００４６】
非白色インクとしては、例えば、カラーインク、黒色インク、灰色インク、クリアインク、メタリックインクなどが挙げられる。なお、前記クリアインクとは、着色剤を含まず、主に樹脂粒子、有機溶剤及び水からなるインクを意味する。非白色インクとしてクリアインクを用いた場合であっても、本発明によれば、白色インクとクリアインクの境界における滲みを抑制することができ、また、カラーインクとクリアインクの境界における滲みを抑制することができる。
【００４７】
前記カラーインクとしては、例えば、シアンインク、マゼンタインク、イエローインク、ライトシアンインク、ライトマゼンタインク、レッドインク、グリーンインク、ブルーインク、オレンジインク、バイオレットインクなどが挙げられる。
【００４８】
前記非白色インクは白色以外の着色剤を含んでいてもよく、前記非白色インクに用いられる着色剤としては、非白色を呈するものであれば特に制限はなく、目的に応じて適宜選択することができ、染料、顔料などが挙げられる。これらは、１種単独で用いても、２種以上を併用してもよい。
【００４９】
これらの中でも、顔料が好ましい。前記顔料としては、例えば、無機顔料、有機顔料などが挙げられる。
【００５０】
前記無機顔料として、例えば、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックなどが挙げられる。これらは、１種単独で使用してもよいし、２種以上を併用してもよい。
これらの顔料のうち、溶媒と親和性の良いものが好ましく用いられる。
その他、非白色インクにおいても中空樹脂粒子、無機中空粒子の使用も可能である。
【００５１】
前記顔料としては、黒色用としては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、アニリンブラック（Ｃ．Ｉ．ピグメントブラック１）等の有機顔料などが挙げられる。これらは、１種単独で使用してもよいし、２種以上を併用してもよい。
【００５２】
また、カラー用としては、例えば、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５；Ｃ．Ｉ．ピグメントオレンジ５、１３、１６、１７、３６、４３、５１；Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９；Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３；Ｃ．Ｉ．ピグメントグリーン１、４、７、８、１０、１７、１８、３６などが挙げられる。これらは、１種単独で使用してもよいし、２種以上を併用してもよい。
【００５３】
前記染料としては、例えば、Ｃ．Ｉ．アシッドイエロー１７、２３、４２、４４、７９、１４２；Ｃ．Ｉ．アシッドレッド５２、８０、８２、２４９、２５４、２８９；Ｃ．Ｉ．アシッドブルー９、４５、２４９；Ｃ．Ｉ．アシッドブラック１、２、２４、９４；Ｃ．Ｉ．フードブラック１、２；Ｃ．Ｉ．ダイレクトイエロー１、１２、２４、３３、５０、５５、５８、８６、１３２、１４２、１４４、１７３；Ｃ．Ｉ．ダイレクトレッド１、４、９、８０、８１、２２５、２２７；Ｃ．Ｉ．ダイレクトブルー１、２、１５、７１、８６、８７、９８、１６５、１９９、２０２；Ｃ．Ｉ．ダイレクドブラック１９、３８、５１、７１、１５４、１６８、１７１、１９５；Ｃ．Ｉ．リアクティブレッド１４、３２、５５、７９、２４９；Ｃ．Ｉ．リアクティブブラック３、４、３５などが挙げられる。これらは、１種単独で使用してもよいし、２種以上を併用してもよい。
【００５４】
メタリックインクに用いる着色剤としては、金属単体、合金、又は金属化合物を微粉砕してなる微粉末が挙げられる。より具体的には、アルミニウム、銀、金、ニッケル、クロム、スズ、亜鉛、インジウム、チタン、シリコン、銅、又はプラチナよりなる一群の金属単体のいずれか１種類若しくは複数よりなるものであって、又はこれらの一群の金属を組み合わせて得られる合金であってよい。また、これらの一群の金属単体若しくは合金の酸化物、窒化物、硫化物、又は炭化物のいずれか１種類若しくは複数、を微粉砕して得られるもの等が挙げられる。
【００５５】
インク中の着色剤の含有量は、画像濃度の向上、良好な定着性や吐出安定性の点から、０．１質量％以上１５質量％以下が好ましく、より好ましくは１質量％以上１０質量％以下である。
【００５６】
＜＜顔料分散体＞＞
着色剤に、水や有機溶剤などの材料を混合してインクを得ることが可能である。また、顔料と、その他水や分散剤などを混合して顔料分散体としたものに、水や有機溶剤などの材料を混合してインクを製造することも可能である。
【００５７】
顔料をインク中に分散させるには、顔料に親水性官能基を導入して自己分散性顔料とする方法、顔料の表面を樹脂で被覆して分散させる方法、分散剤を用いて分散させる方法、などが挙げられる。
【００５８】
顔料に親水性官能基を導入して自己分散性顔料とする方法としては、例えば、顔料（例えばカーボン）にスルホン基やカルボキシル基等の官能基を付加し水中に分散可能とした自己分散顔料等が使用できる。
【００５９】
顔料の表面を樹脂で被覆して分散させる方法としては、顔料をマイクロカプセルに包含させ、水中に分散可能なものを用いることができる。これは、樹脂被覆顔料と言い換えることができる。この場合、インクに配合される顔料はすべて樹脂に被覆されている必要はなく、本発明の効果が損なわれない範囲において、被覆されない顔料や、部分的に被覆された顔料がインク中に分散していてもよい。
【００６０】
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
竹本油脂社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００６１】
前記顔料分散体は、水、顔料、顔料分散剤、必要に応じてその他の成分を分散し、粒径を調整して得ることができる。分散は分散機を用いるとよい。
顔料分散体における顔料の粒径については特に制限はないが、非白色インクにおける非白色顔料については、顔料の分散安定性が良好となり、吐出安定性、画像濃度などの画像品質も高くなる点から、体積平均粒径が３０〜１１０ｎｍであることが好ましい。
また、高い分散安定性と高い白色度が得られる点から、白色インクにおける中空樹脂粒子については、平均体積粒径が２００〜１０００ｎｍであることが好ましい。無機中空粒子については、高い分散安定性と高い白色度が得られる点から、平均体積粒径が１０〜２００ｎｍであることが好ましい。
顔料の粒径は、粒度分析装置（ナノトラック  Ｗａｖｅ−ＵＴ１５１、マイクロトラック・ベル株式会社製）を用いて測定することができる。
【００６２】
無機白色顔料の体積平均粒径としては、１００ｎｍ以上３５０ｎｍ以下が好ましく、２００ｎｍ以上３００ｎｍ以下がより好ましい。前記体積平均粒径が、１００ｎｍ以上であると、隠蔽性を向上でき、３５０ｎｍ以下であると、分散安定性、及び記録ヘッドの目詰り防止等の信頼性を向上できる。前記白色色材の体積平均粒径は、レーザー回折散乱法を測定原理とする粒度分布測定装置により測定することができる。
【００６３】
前記顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
【００６４】
前記顔料分散体は、必要に応じて、フィルター、遠心分離装置などで粗大粒子をろ過し、脱気することが好ましい。
【００６５】
＜その他の成分＞
本発明におけるインクは表面処理用組成物と同様に、必要に応じて、凝集剤、界面活性剤、消泡剤、防腐防黴剤、防錆剤、ｐＨ調整剤などを添加してもよく、表面処理用組成物で述べた具体例を用いることができる。
【００６６】
＜インクの製造方法の例＞
本発明におけるインクは、例えば前記構成成分を水性媒体中に分散又は溶解し、更に必要に応じて攪拌混合して作製する。攪拌混合は、通常の攪拌羽を用いた攪拌機、マグネチックスターラー、高速の分散機等で行うことができる。
【００６７】
＜インクの物性＞
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００６８】
（記録媒体）
本発明に用いる記録媒体（基材などとも称することがある）としては、特に制限なく用いることができ、普通紙、光沢紙、特殊紙、布などを用いることもできるが、非浸透性基材に対して特に好適に用いることができる。
【００６９】
本発明における非浸透性基材とは、水透過性、吸収性及び／又は吸着性が低い表面を有する基材を指しており、内部に多数の空洞があっても外部に開口していない材質も含まれる。より定量的には、ブリストー（Ｂｒｉｓｔｏｗ）法において接触開始から３０ｍｓｅｃ１／２までの水吸収量が１０ｍＬ／ｍ２以下である基材を指す。
【００７０】
前記非浸透性基材の中でも、特にポリプロピレンフィルム（ＯＰＰフィルム）、ポリエチレンテレフタレートフィルム（ＰＥＴフィルム）、ナイロンフィルム（ＯＮＹフィルム）等の樹脂フィルムに対して良好な密着性が得られる。
【００７１】
前記ポリプロピレンフィルムの例としては、東洋紡社製Ｐ−２００２、Ｐ−２１６１、Ｐ−４１６６、ＳＵＮＴＯＸ社製ＰＡ−２０、ＰＡ−３０、ＰＡ−２０Ｗ、フタムラ化学社製ＦＯＡ、ＦＯＳ、ＦＯＲなどが挙げられる。
前記ポリエチレンテレフタレートフィルムの例としては、東洋紡社製Ｅ−５１００、Ｅ−５１０２、東レ社製Ｐ６０、Ｐ３７５、帝人デュポンフィルム社製Ｇ２、Ｇ２Ｐ２、Ｋ、ＳＬなどが挙げられる。
前記ナイロンフィルムの例としては、東洋紡社製ハーデンフィルムＮ−１１００、Ｎ−１１０２、Ｎ−１２００、ユニチカ社製ＯＮ、ＮＸ、ＭＳ、ＮＫなどが挙げられる。
【００７２】
（画像形成方法及び画像形成装置）
本発明の画像形成方法は、非浸透性基材上に画像を形成する画像形成方法であって、水、有機溶剤及びウレタン樹脂粒子を含む表面処理用組成物を前記非浸透性基材上に付与する工程と、水、有機溶剤及びアクリル樹脂粒子を含む非白色インクを付与する工程と、水、有機溶剤、アクリル樹脂粒子及び白色の着色剤を含む白色インクを付与する工程と、を有することを特徴とする。
【００７３】
本発明の画像形成装置は、非浸透性基材上に画像を形成する画像形成装置であって、水、有機溶剤及びウレタン樹脂粒子を含む表面処理用組成物を前記非浸透性基材上に付与する手段と、水、有機溶剤及びアクリル樹脂粒子を含む非白色インクを付与する手段と、水、有機溶剤、アクリル樹脂粒子及び白色の着色剤を含む白色インクを付与する手段と、を有することを特徴とする。
【００７４】
前記表面処理用組成物、非白色インク、白色インクは上述のものを用いることができる。また、表面処理用組成物、非白色インク、白色インクを付与する方法としては、特に制限されるものではなく、適宜変更することが可能であるが、インクジェット記録方法が好ましく用いられる。インクジェット記録方法以外にも、例えば、ブレードコート法、グラビアコート法、バーコート法、ロールコート法、ディップコート法、カーテンコート法、スライドコート法、ダイコート法、スプレーコート法などが挙げられる。
【００７５】
本発明の画像形成方法では、非浸透性基材を表面改質する工程（表面改質工程）を有することが好ましい。表面改質工程を行うことにより、表面処理用組成物を非浸透性基材に付与したときのムラを抑制することができ、密着性をより向上させることができる。
【００７６】
表面改質としては、例えばコロナ放電処理、ストリーマ放電処理、大気圧プラズマ処理、フレーム処理、紫外線照射処理等が挙げられる。これらの処理方法は、公知の装置を用いて実施することができる。
【００７７】
上記の処理方法の中でも、コロナ放電処理、ストリーマ放電処理が好ましい。これらは、大気圧プラズマ処理、フレーム処理、紫外線照射処理と比較して、放電の出力安定性に優れていることや、記録面に対して均一に表面処理が行えるということから、好ましく用いられる。
【００７８】
本発明の画像形成方法では、インクを付与した後に加熱処理を行うことが好ましい。加熱処理を行うことにより、インク塗膜中の残留溶剤が減少し、密着性を更に向上させることができる。
【００７９】
すなわち、本発明の画像形成方法は、非白色インクを付与した後に加熱処理を行う加熱処理工程（１）と、白色インクを付与した後に加熱処理を行う加熱処理工程（２）とを有することが好ましい。加熱処理工程（１）と加熱処理工程（２）をともに有することがより好ましいが、どちらか一方であっても上記の効果が期待できる。
【００８０】
前記加熱処理工程における加熱温度としては、特に制限されるものではなく、適宜変更することが可能であるが、例えば５０〜１３０℃が好ましい。また、前記加熱処理工程における加熱時間としては、特に制限されるものではなく、適宜変更することが可能であるが、例えば１〜１２０秒が好ましく、１〜３０秒がより好ましい。
【００８１】
また、非白色インクは、白色以外の着色剤を含んでいてもよく、着色剤の種類を変えて非白色インクを付与する工程を複数回行ってもよい。複数回行う場合は、全ての非白色インクがアクリル樹脂粒子を含んでいることが必要である。
【００８２】
本発明の画像形成方法は、インクジェット記録方式による各種記録装置、例えば、プリンタ、ファクシミリ装置、複写装置、プリンタ／ファックス／コピア複合機、立体造形装置などに好適に用いられる。
【００８３】
本発明において、記録装置、記録方法とは、記録媒体に対してインクや各種処理液等を吐出することが可能な装置、当該装置を用いて記録を行う方法である。記録媒体とは、インクや各種処理液が一時的にでも付着可能なものを意味する。
この記録装置には、インクを吐出するヘッド部分だけでなく、記録媒体の給送、搬送、排紙に係わる手段、その他、前処理装置、後処理装置と称される装置などを含むことができる。
【００８４】
記録装置、記録方法は、加熱工程に用いる加熱手段、乾燥工程に用いる乾燥手段を有しても良い。加熱手段、乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
【００８５】
また、記録装置、記録方法は、インクによって文字、図形等の有意な画像が可視化されるものに限定されるものではない。例えば、幾何学模様などのパターン等を形成するもの、３次元像を造形するものも含まれる。
また、記録装置には、特に限定しない限り、吐出ヘッドを移動させるシリアル型装置、吐出ヘッドを移動させないライン型装置のいずれも含まれる。
更に、この記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
【００８６】
記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
【００８７】
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出可能となる。
【００８８】
この記録装置には、インクを吐出する部分だけでなく、前処理装置、後処理装置と称される装置などを含むことができる。前処理装置により表面処理用組成物の付与を行い、後処理装置により白色インクの付与を行う構成としてもよい。
【００８９】
前処理装置、後処理装置の一態様として、ブラック（Ｋ）、シアン（Ｃ）、マゼンタ（Ｍ）、イエロー（Ｙ）などのインクの場合と同様に、前処理液や、後処理液を有する液体収容部と液体吐出ヘッドを追加し、前処理液や、後処理液をインクジェット記録方式で吐出する態様がある。
前処理装置、後処理装置の他の態様として、インクジェット記録方式以外の、例えば、ブレードコート法、ロールコート法、スプレーコート法による前処理装置、後処理装置を設ける態様がある。
【００９０】
（印刷物の製造方法及び印刷物）
本発明の印刷物の製造方法は、非浸透性基材上に画像が形成された印刷物の製造方法であって、水、有機溶剤及びウレタン樹脂粒子を含む表面処理用組成物を前記非浸透性基材上に付与する工程と、水、有機溶剤及びアクリル樹脂粒子を含む非白色インクを付与する工程と、水、有機溶剤、アクリル樹脂粒子及び白色の着色剤を含む白色インクを付与する工程と、を有することを特徴とする。
【００９１】
本発明における印刷物の一例の断面図を図３に示す。本実施形態における印刷物は、基材１上に、先塗り層２、非白色インク層３、白色インク層４がこの順で形成されている。先塗り層２は前記表面処理用組成物からなる層であり、非白色インク層３は前記非白色インクからなる層であり、白色インク層４は前記白色インクからなる層である。
【００９２】
本実施形態の印刷物において、各層の厚みは特に制限されるものではなく、適宜変更することが可能である。例えば、先塗り層２は０．０５〜０．５μｍが好ましく、非白色インク層３は０．５〜３μｍが好ましく、白色インク層４は１〜４μｍが好ましい。
【００９３】
上記では非白色インクを１種用いた場合の例となっているが、これに限られるものではない。非白色インクは白色以外の着色剤を含んでいてもよく、着色剤の種類を変えて非白色インクを付与する工程を複数回行って、複数の非白色インク層を形成してもよい。この場合、複数の非白色インク層を形成する箇所は適宜変更することが可能であり、厚み方向に重ねて形成してもよいし、平面方向に隣接するように形成してもよい。
【実施例】
【００９４】
以下、本発明を実施例により詳細に説明するが、本発明は下記実施例に限定されるものではない。なお、例中の「部」は「質量部」を表し、「％」は特に断りのない限り「質量％」を表す。
【００９５】
（ウレタン樹脂エマルションの調製）
＜ウレタン樹脂エマルションＡの調製＞
撹拌機、還流冷却管、及び温度計を挿入した反応容器に、ポリライトＯＤ−Ｘ−２４２０（ＤＩＣ社製、ポリエステルポリオール）１，５００ｇ、２，２−ジメチロールプロピオン酸（ＤＭＰＡ）２２０ｇ、及びＮ−メチルピロリドン（ＮＭＰ）１，３４７ｇを窒素雰囲気下で仕込み、６０℃に加熱してＤＭＰＡを溶解させた。
次いで、４，４’−ジシクロヘキシルメタンジイソシアネート１，４４５ｇ、及びジブチルスズジラウリレート（触媒）２．６ｇを加えて９０℃まで加熱し、５時間かけてウレタン化反応を行い、イソシアネート末端ウレタンプレポリマーを得た。この反応混合物を８０℃まで冷却し、さらにトリエチルアミン１４９ｇを添加・混合したものの中から４，３４０ｇを抜き出して、強撹拌下、水５，４００ｇ及びトリエチルアミン１５ｇの混合溶液の中に加えた。
次いで、氷１，５００ｇを投入し、３５質量％の２−メチル−１，５−ペンタンジアミン水溶液６２６ｇを加えて鎖延長反応を行い、固形分濃度が３０質量％となるように溶媒を留去し、得られた樹脂エマルジョンをペイントコンディショナー（レッドデビル社製、５０〜１，４２５ｒｐｍの範囲で速度調節可能）で分散処理し、固形分濃度４０．０質量％、Ｔｇ１０℃のポリエステル系ウレタン樹脂エマルジョンＡを得た。
なお、ＴｇはＤＳＣ（リガク社製Ｔｈｅｒｍｏ  ｐｌｕｓ  ＥＶＯ２／ＤＳＣ）にて測定した。
【００９６】
＜ウレタン樹脂エマルションＢの調製＞
ウレタン樹脂エマルションＡの調製において、ポリライトＯＤ−Ｘ−２４２０を使用する代わりに、ハイフレックスＤ２０００（第一工業製薬社製、ポリエーテルポリオール）に変更した以外は調製例１と同様にして、固形分濃度が３０質量％、Ｔｇ７５℃のポリエーテル系ウレタン樹脂エマルションＢを得た。
【００９７】
＜ウレタン樹脂エマルションＣの調整＞
撹拌機及び加熱器を備えた簡易加圧反応装置に、Ｍｎ２，０００の結晶性ポリカーボネートジオール（デュラノールＴ６００２、旭化成ケミカルズ社製）２８７．９部、１，４ブタンジオール３．６部、ＤＭＰＡ８．９部、水添ＭＤＩ（ジフェニルメタンジイソシアネート）９８．３部及びアセトン３２６．２部を、窒素を導入しながら仕込んだ。その後、９０℃に加熱し、８時間かけてウレタン化反応を行い、プレポリマーを製造した。反応混合物を４０℃に冷却後、トリエチルアミン６．８部を添加・混合し、更に水５６８．８部を加え回転子−固定子式方式の機械乳化機で乳化することで水性分散体を得た。得られた水性分散体に撹拌下、１０％のエチレンジアミン水溶液を２８．１部加え、５０℃で５時間撹拌し、鎖伸長反応を行った。その後、減圧下に６５℃でアセトンを除去し、水分調節をして、固形分濃度が４０質量％、Ｔｇ−２０℃のポリカーボネート系ウレタン樹脂エマルションＣを得た。
【００９８】
（アクリル樹脂粒子エマルションの調製）
＜アクリル樹脂エマルションＤの調製＞
アクリル樹脂エマルションＤとして、ボンコートＣＦ−６１４０（ＤＩＣ社製、Ｔｇ１２℃）を用いた。
【００９９】
＜アクリル樹脂エマルションＥの調製＞
アクリル樹脂エマルションＥとして、ビニブラン２６８２（日信化学工業社製、Ｔｇ−３０℃）を用いた。
【０１００】
＜アクリル樹脂エマルションＦの調製＞
アクリル樹脂エマルションＦとして、ＪＥ−１０５６（星光ＰＭＣ社製、Ｔｇ８２℃）を用いた。
【０１０１】
（表面処理用組成物の調製）
＜表面処理用組成物調製例１＞
以下の配合で調合後、混合攪拌し、５μｍのフィルター（ザルトリウス社製ミニザルト）で濾過して、表面処理用組成物調製例１の表面処理用組成物を得た。
【０１０２】
１，２−プロパンジオール                                      １０部
エマルゲンＬＳ−１０６（花王社製界面活性剤）                    １部
酢酸カルシウム１水和物                                    １．７６部
ポリエステル系ウレタン樹脂エマルションＡ（固形分として）      １０部
プロキセルＬＶ（アビシア社製防腐剤）                        ０．１部
イオン交換水                                            ７７．１４部
【０１０３】
＜表面処理用組成物調製例２〜１０＞
表１に記載の処方で表面処理用組成物調製例１と同様にして表面処理用組成物調製例２〜１０の表面処理用組成物を得た。
【０１０４】
【表１】
2019064250.tif 000003
【０１０５】
なお、表１中、エマルションＡ〜Ｆの含有量は固形分を表す。
【０１０６】
（インクの調製）
＜顔料分散体の調製＞
＜＜ブラック顔料分散体の調製＞＞
東海カーボン社製のカーボンブラック：シーストＳＰ（ＳＲＦ−ＬＳ）１００ｇを、２．５Ｎ（規定）の次亜塩素酸ナトリウム溶液３０００ｍＬに添加し、温度６０℃、速度３００ｒｐｍで攪拌し、１０時間反応させて酸化処理を行い、カーボンブラックの表面にカルボン酸基が付与された顔料を得た。この反応液を濾過し、濾別したカーボンブラックを水酸化ナトリウム溶液で中和し、限外濾過を行った。
次いで、該顔料分散体とイオン交換水を用いて透析膜による限外濾過を行い、更に、超音波分散を行って、顔料固形分を２０％に濃縮した体積平均粒径１００ｎｍのブラック顔料分散体を得た。
【０１０７】
＜＜シアン顔料分散体の調製＞＞
ブラック分散体の調製において、使用する色材を東洋インキ社製銅フタロシアニン顔料（Ｃ．Ｉ．ピグメントブルー１５：４、商品名：ＬＸ４０３３）に代えた以外は同様にして体積平均粒径７５ｎｍのシアン顔料分散体を得た。
【０１０８】
＜＜マゼンタ顔料分散体の調製＞＞
ブラック分散体の調製において、使用する色材をＳｕｎ Ｃｈｅｍｉｃａｌ社製Ｐｉｇｍｅｎｔ Ｒｅｄ １２２に代えた以外は同様にして体積平均粒径７３ｎｍのマゼンタ顔料分散体を得た。
【０１０９】
＜＜イエロー顔料分散体の調製＞＞
ブラック分散体の調製において、使用する色材を大日精化工業社製イエロー顔料（ピグメントイエロー７４、商品名：イエローＮＯ．４６）に代えた以外は同様にして体積平均粒径８２ｎｍのイエロー顔料分散体を得た。
【０１１０】
＜＜白色顔料分散体の調整＞＞
酸化チタンＳＴＲ−１００Ｗ（堺化学工業社製）２５ｇ、顔料分散剤ＴＥＧＯ Ｄｉｓｐｅｒｓ６５１（エボニック社製）５ｇ、水７０ｇを混合し、ビーズミル（リサーチラボ、シンマルエンタープライゼス社製）にて、０．３ｍｍΦのジルコニアビーズを充填率６０％、８ｍ／ｓにて５分間分散し、体積平均粒径２８５ｎｍの白色顔料分散体を得た。
【０１１１】
＜インクの調製方法＞
インクの調製は、表２、表３に記載した通りの処方で混合攪拌し、非白色インクは０．２μｍポリプロピレンフィルターにて、白色インクは０．５μｍポリプロピレンフィルターにて濾過することにより作製した。なお、界面活性剤は、ＦＳ−３００（ＤｕＰｏｎｔ社製フッ素系界面活性剤）を使用した。
【０１１２】
【表２】
2019064250.tif 000004
【０１１３】
【表３】
2019064250.tif 000005
【０１１４】
なお、表２、表３中、顔料分散体の含有量及びエマルションＡ〜Ｆの含有量は固形分を表す。
【０１１５】
（実施例１）
表４に示される通りに表面処理用組成物、非白色インク、白色インクを用いて下記の評価を行った。
【０１１６】
＜印字部密着性評価＞
バーコーターを有する画像形成装置として設定したインクジェットプリンター（リコー社製ＩＰＳｉＯ  ＧＸｅ５５００）に、インクジェット方式で印刷するインクとして非白色インク、白色インクを充填し、バーコーターを用いて付与する液体として表面処理用組成物を充填した。
予め表面をコロナ処理したＯＰＰフィルム（東洋紡社製パイレンＰ２１０２）、ＰＥＴフィルム（東洋紡社製エスペットＥ５１００）、ＯＮＹフィルム（東洋紡社製ハーデンＮ１１００）に対して、バーコーターＮｏ．１で表面処理用組成物を塗工し乾燥させた。次いで、非白色インク１によりテスト画像を印刷し、更に、非白色インク１とほぼ重ならないようにして非白色インク２によりテスト画像を印刷し、８０℃で２分間乾燥させた。その後、白色インクベタ画像を印刷し、８０℃で２分間乾燥させて印刷物を得た。得られた印刷物に対し、布粘着テープ（ニチバン社製１２３ＬＷ−５０）を使用した碁盤目剥離試験を行い、下記基準により評価した。Ｂまでが許容範囲である。
［評価基準］
Ａ：１００個の升目のどれにも剥がれが見られない。
Ｂ：１００個の升目のうち１個以上〜５個以下剥がれたものがある。
Ｃ：１００個の升目のうち６個以上剥がれたものがある。
【０１１７】
＜色境界滲み評価＞
上記の印字部密着性評価で得られた印刷物について、以下の色境界滲み評価を行った。印刷パターンの２色（非白色インク１、２）が接する部分における滲みの発生の有無（滲みが発生しない箇所を○とし、滲みが発生している箇所を×とする）を各Ｄｕｔｙで調べ、下記基準により評価した。Ｂまでが許容範囲である。
［評価基準］
Ａ：Ｄｕｔｙ７０％まで○であり、このＤｕｔｙまでブリーディング無く印刷が可能。
Ｂ：Ｄｕｔｙ５０％まで○であり、このＤｕｔｙまでブリーディング無く印刷が可能。
Ｃ：Ｄｕｔｙ４０％以上が×であり、Ｄｕｔｙ４０％の印刷でブリーディングが発生する。
【０１１８】
（実施例２〜１８）
実施例１において、表４、表５に示される通りに表面処理用組成物、非白色インク、白色インクを代えた以外は同様にして評価を行った。
【０１１９】
（実施例１９）
実施例１において、各フィルムに対してコロナ処理を行わない以外は同様にして評価を行った。
【０１２０】
（実施例２０）
実施例１において、非白色インク印字後に加熱処理を行わない以外は同様にして評価を行った。
【０１２１】
（実施例２１）
実施例１において、白色インク印字後に加熱処理を行わない以外は同様にして評価を行った。
【０１２２】
（比較例１〜１８）
実施例１において、表６、表７に示される通りに表面処理用組成物、非白色インク、白色インクを代えた以外は同様にして評価を行った。
【０１２３】
（比較例１９）
比較例１において、表面処理用組成物を付与しない以外は同様にして評価を行った。
【０１２４】
【表４】
2019064250.tif 000006
【０１２５】
【表５】
2019064250.tif 000007
【０１２６】
【表６】
2019064250.tif 000008
【０１２７】
【表７】
2019064250.tif 000009
【０１２８】
なお、表４〜表７中、加熱処理（１）とあるのは非白色インク印字後の加熱処理を表し、加熱処理（２）とあるのは白色インク印字後の加熱処理を表す。
【０１２９】
実施例１、３、９、１０、１２、１５、１６は本発明の好ましい例である。これらの実施例では密着性、色境界滲み評価ともに全ての基材でＡ評価であった。
【０１３０】
実施例４、１１、１８はウレタン樹脂粒子のＴｇが−２５〜２５℃から外れる場合の例である。ＯＰＰフィルムでの密着性がＢ評価となっているが、使用上問題のないレベルと言える。
【０１３１】
実施例２、５、８、１１、１４、１７はアクリル樹脂粒子のＴｇが０〜１００℃から外れる場合の例である。ＯＰＰフィルムでの密着性、ラミネート強度がＢ評価となっているが、使用上問題のないレベルと言える。
【０１３２】
実施例６、７、１３、１４は表面処理用組成物中のウレタン樹脂粒子の含有量が表面処理用組成物に対して０．５質量％〜２０質量％から外れる場合の例である。実施例６、１３の表面処理用組成物中のウレタン樹脂粒子量は少ないため十分にフィルムを覆いきれておらず、実施例７、１４のウレタン樹脂粒子量は多いため膜厚が厚すぎて密着性が低下しているが、Ｂ評価なので使用上問題のないレベルと言える。
【０１３３】
実施例１９は基材の表面改質処理を行わない場合の例である。この場合、表面処理用組成物の塗工時のムラが生じ、密着性を上げる機能がないため、密着性、色境界滲みが低下しているが、Ｂ評価なので使用上問題のないレベルと言える。
【０１３４】
実施例２０〜２１はインク印字後に加熱処理を行わない場合の例である。インク印字後に加熱処理を行わない場合、インク中樹脂の効果が速やかに進まないため、密着性、色境界滲みが低下しているが、Ｂ評価なので使用上問題のないレベルと言える。
【０１３５】
比較例１〜６は表面処理用組成物にウレタン樹脂粒子を用いない場合の例である。
比較例７〜１２は非白色インク１、２のいずれかのインク中の樹脂がアクリル樹脂でない場合の例である。
比較例１３〜１８は白色インクにアクリル樹脂粒子を用いない場合の例である。
比較例１〜１８は密着性、色境界滲み評価のいずれかの基材でＣ評価であり、ＯＰＰ、ＰＥＴ、ＯＮＹの３種基材において、密着性と画質を両立できていないことがわかる。
比較例１９は表面処理用組成物を付与しない場合の例である。比較例１９は密着性、色境界滲み評価ともに問題があった。
【０１３６】
なお、上記の表面処理用組成物における酢酸カルシウムの含有量は１．７６部及び３．５２部としているが、酢酸カルシウムの濃度は評価結果に影響するものではなかった。
【０１３７】
（実施例２２）
実施例１において、非白色インク２を用いなかった以外は実施例１と同様にして評価を行った。色境界滲み評価については、非白色（ブラック）と白色が接する部分における滲みの発生の有無を各Ｄｕｔｙで調べ、上記の基準により評価した。
【０１３８】
（比較例２０）
比較例１において、非白色インク２を用いなかった以外は比較例１と同様にして評価を行った。色境界滲み評価については、実施例２２と同様に、非白色（ブラック）と白色が接する部分における滲みの発生の有無を各Ｄｕｔｙで調べ、上記の基準により評価した。
【０１３９】
（比較例２１）
比較例１０において、非白色インク２を用いなかった以外は比較例１と同様にして評価を行った。色境界滲み評価については、実施例２２と同様に、非白色（ブラック）と白色が接する部分における滲みの発生の有無を各Ｄｕｔｙで調べ、上記の基準により評価した。
【０１４０】
（比較例２２）
比較例１３において、非白色インク２を用いなかった以外は比較例１と同様にして評価を行った。色境界滲み評価については、実施例２２と同様に、非白色（ブラック）と白色が接する部分における滲みの発生の有無を各Ｄｕｔｙで調べ、上記の基準により評価した。
【０１４１】
【表８】
2019064250.tif 000010
【０１４２】
実施例２２では密着性、色境界滲み評価ともに全ての基材でＡ評価であった。
比較例２０は表面処理用組成物にウレタン樹脂粒子を用いない場合の例であり、比較例２１は非白色インク中の樹脂がアクリル樹脂でない場合の例であり、比較例２２は白色インクにアクリル樹脂粒子を用いない場合の例である。比較例２０〜２２は密着性、色境界滲み評価のいずれかの基材でＣ評価であり、ＯＰＰ、ＰＥＴ、ＯＮＹの３種基材において、密着性と画質を両立できていないことがわかる。
【符号の説明】
【０１４３】
１  基材
２  先塗り層
３  非白色インク層
４  白色インク層
４００  画像形成装置
４０１  画像形成装置の外装
４０１ｃ  装置本体のカバー
４０４  カートリッジホルダ
４１０  メインタンク
４１０ｋ、４１０ｃ、４１０ｍ、４１０ｙ  ブラック（Ｋ）、シアン（Ｃ）、マゼンタ（Ｍ）、イエロー（Ｙ）の各色用のメインタンク
４１１  インク収容部
４１３  インク排出口
４１４  収容容器ケース
４２０  機構部
４３４  吐出ヘッド
４３６  供給チューブ
【先行技術文献】
【特許文献】
【０１４４】
【特許文献１】特開２０１５−７１７３８号公報
【特許文献２】特開２００８−２４６８３７号公報
【図１】
2019064250.tif 000011
【図２】
2019064250.tif 000012
【図３】
2019064250.tif 000013